【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
繊維基材に含浸させるための方法であって、
少なくとも１つの（メタ）アクリルポリマー及び少なくとも１つの（メタ）アクリルモノマーを含む（メタ）アクリルシロップと、
（メタ）アクリルモノマーの重合を開始させるための、有機過酸化物から成る少なくとも１つのラジカル開始剤を含む水性分散体であって、前記少なくとも１つのラジカル開始剤は、体積による粒子のメジアン径（Ｄ５０）が、１μｍから３０μｍまで、好ましくは２μｍから２５μｍまで、及び更により好ましくは３．５μｍから２０μｍまで、並びに有利には３．５μｍから１５μｍまで、より有利には３．５μｍから１３μｍまで、及び更により有利には３．５μｍから１２μｍまでであるような粒径を有している、水性分散体と
を含む液体（メタ）アクリル混合物を前記繊維性基材に含浸させる工程を含むこと特徴とする方法。
【請求項２】
繊維基材に含浸させる工程が密閉型の中で実施されることを特徴とする、請求項１に記載の含浸方法。
【請求項３】
ラジカル開始剤が、ジアシルペルオキシド、ペルオキシエステル、ジアルキルペルオキシド、ペルオキシアセタール及びアゾ化合物から選択されることを特徴とする、請求項１又は２に記載の含浸方法。
【請求項４】
ラジカル開始剤が過酸化ベンゾイル（ＢＰＯ）から成ることを特徴とする、請求項１から３の何れか一項に記載の含浸方法。
【請求項５】
（メタ）アクリルモノマー又は（メタ）アクリルモノマーの混合物に対するラジカル開始剤の含有量が、１００重量ｐｐｍから５００００重量ｐｐｍまで、好ましくは２００重量ｐｐｍから４００００重量ｐｐｍまで、及び有利には３００重量ｐｐｍから３００００重量ｐｐｍまでであることを特徴とする、請求項１から４の何れか一項に記載の含浸方法。
【請求項６】
（メタ）アクリルポリマーが、メチルメタクリレート（ＭＭＡ）のホモポリマー若しくはメチルメタクリレート（ＭＭＡ）のコポリマー又はこれらの混合物のうちの１つであることを特徴とする、請求項１から５の何れか一項に記載の含浸方法。
【請求項７】
液体（メタ）アクリル混合物の中の（メタ）アクリルポリマーが、全液体（メタ）アクリル混合物の少なくとも１０重量％、好ましくは少なくとも１５重量％、有利には少なくとも１８重量％、及びより有利には少なくとも２０重量％の量で存在することを特徴とする、請求項１から６の何れか一項に記載の含浸方法。
【請求項８】
液体（メタ）アクリル混合物の中の（メタ）アクリルポリマーが、全液体（メタ）アクリル混合物の最大で６０重量％、好ましくは最大で５０重量％、有利には最大で４０重量％、及びより有利には最大で３５重量％の量で存在することを特徴とする、請求項１から７の何れか一項に記載の含浸方法。
【請求項９】
（メタ）アクリル混合物が活性剤も含むことを特徴とする、請求項１から８の何れか一項に記載の含浸方法。
【請求項１０】
液体（メタ）アクリルシロップの（メタ）アクリルモノマーに対する活性剤の含有量が、１００（重量）ｐｐｍから１００００（重量）ｐｐｍ、好ましくは２００重量ｐｐｍから７０００重量ｐｐｍ、及び有利には３００重量ｐｐｍから４０００重量ｐｐｍであることを特徴とする、請求項９に記載の含浸方法。
【請求項１１】
請求項１から１０の何れか一項に記載の繊維基材に含浸させるための方法を実施するための液体（メタ）アクリル混合物であって、
少なくとも１つの（メタ）アクリルポリマー及び少なくとも１つの（メタ）アクリルモノマーを含む（メタ）アクリルシロップと、
（メタ）アクリルモノマーの重合を開始させるための、有機過酸化物から成る少なくとも１つのラジカル開始剤を含む水性分散体であって、前記少なくとも１つのラジカル開始剤が、体積による粒子のメジアン径（Ｄ５０）が、１μｍから３０μｍまで、好ましくは２μｍから２５μｍまで、及び更により好ましくは３．５μｍから２０μｍまで、並びに有利には３．５μｍから１５μｍまで、より有利には３．５μｍから１３μｍまで、及び更により有利には３．５μｍから１２μｍまでとなるような粒径を有している、水性分散体と
を含むことを特徴とする液体（メタ）アクリル混合物。
【請求項１２】
機械部品又は構造化された要素若しくは物品を製造するための方法であって、以下の工程
ａ）請求項１から１０の何れか一項に記載の繊維基材に請求項１１に記載の液体（メタ）アクリル混合物を含浸させる工程と、
ｂ）前記繊維基材に含浸させる液体（メタ）アクリル混合物を重合させる工程と
を含むことを特徴とする方法。
【請求項１３】
工程ａ）の前に、（メタ）アクリルモノマーの重合を開始するために、少なくとも１つの（メタ）アクリルポリマー及び少なくとも１つの（メタ）アクリルモノマーを含む（メタ）アクリルシロップを有機過酸化物から成る少なくとも１つのラジカル開始剤を含む水性分散体と混合することによって、液体（メタ）アクリル混合物を形成する工程であって、前記少なくとも１つのラジカル開始剤は、体積による粒子のメジアン径（Ｄ５０）が、１μｍから３０μｍまで、好ましくは２μｍから２５μｍまで、及び更により好ましくは３．５μｍから２０μｍまで、並びに有利には３．５μｍから１５μｍまでであるような粒径を有している、形成する工程もまた含むことを特徴とする、請求項１２に記載の製造方法。
【請求項１４】
工程ａ）の繊維基材への含浸が、密閉型で実施されることを特徴とする、請求項１２又は１３に記載の製造方法。
【請求項１５】
工程ａ）及び工程ｂ）が同一の密閉型の中で実施されることを特徴とする、請求項１２から１４の何れか一項に記載の製造方法。
【請求項１６】
方法が樹脂トランスファー成形及びインフュージョンから選択されることを特徴とする、請求項１２から１５の何れか一項に記載の製造方法。
【請求項１７】
請求項１２から１６の何れか一項に記載の製造方法を介して得られた複合材料から作られた機械部品又は構造部品。
【請求項１８】
自動車の部品、船舶の部品、列車の部品、スポーツ用品、飛行機又はヘリコプターの部品、宇宙船又はロケットの部品、太陽電池モジュールの部品、風力タービンの部品、家具用の部品、建設又は建築用の部品、電話又は携帯電話の部品、コンピュータ又はテレビの部品、プリンター又はコピー機の部品である、請求項１７に記載の部品。
【手続補正２】
【補正対象書類名】明細書
【補正対象項目名】全文
【補正方法】変更
【補正の内容】
【発明の詳細な説明】
【発明の名称】繊維基材に（メタ）アクリル混合物を含浸させるための方法、前記（メタ）アクリル混合物の成分、及び前記（メタ）アクリル混合物の重合後に生成される複合材料
【技術分野】
【０００１】
本発明は、繊維基材に含浸させるための方法、前記含浸方法を実行するためのポリマー系液体樹脂組成物、及び前記含浸方法を実行することによって得られる含浸基材に関する。
【０００２】
より詳細には、本発明は、メタクリル成分又はアクリル成分に基づく粘性液体混合物による繊維基材含浸のための工業的方法に関する。このような方法によって、特に、航空宇宙産業、自動車産業、又は鉄道輸送又は建設などの様々な分野で使用される３次元部品、例えば、機械部品又は機械部品の集合体が取得可能になる。
【背景技術】
【０００３】
上記のような幾つかの部品、又は部品の幾つかの集合体は、高い機械的負荷又は機械力の影響にさらされることがある。したがって、このような部品は、複合材料から非常に幅広く製造される。
【０００４】
複合材料は、少なくとも２つの非混和性成分の集合体である。このような集合体によって、相乗効果が得られ、得られた複合材料は、特に、最初の成分の各々が複合材料を有していないか、又は有してはいるが少ない程度である、機械特性的及び／又は熱的特性を有している。
【０００５】
更に、複合材料は、前記複合材料に良好な機械的特性、特に複合材料が経験する機械的な力に対する良好な耐性、を付与する、少なくとも１つの強化材料と、連続相を形成し、前記複合材料の凝集を確実にするマトリックス材料から成る。業界で使用されている様々なタイプの複合材料の中で、有機マトリックスを含む複合材料が、最も代表的である。有機マトリックスを含む複合材料の場合、マトリックス材料は、一般にポリマーである。このポリマーは、熱硬化性ポリマー又は熱可塑性ポリマーのいずれかであってもよい。
【０００６】
複合材料は、マトリックス材料と強化材料とを混合することによって、又は強化材料にマトリックス材料を湿潤又は含浸させ、次いで得られた系を重合することによって調製される。マトリックスと強化材とを混合する場合、前記強化材は、砂利、砂又はガラスビーズのような強化充填材から成り得る。強化材にマトリックスを湿潤又は含浸させる場合、前記強化材は、様々な寸法の繊維から成り得る。
【０００７】
ポリマーマトリックスは、一般に、強化材料を含浸させるポリマーマトリックスを重合させるために重合開始剤を含む。この重合開始剤は、しばしば固体形態であり、したがって、沈降することによってポリマーマトリックス中に固体の堆積物を形成するという欠点を有する。よって、マトリックスは不均一性が高く、ゆえに、不均一な媒体中で生じると、良好な機械的性質を有する複合材料を得ることができなくなる。更に、固体形態の開始剤は、複合材料を合成するために使用される射出成形機の供給ラインの障害を引き起こし、それによって射出成形機の閉塞、又は破損につながることさえある。
【０００８】
第１の解決策は、アセトン、エタノール又はその他フタル酸のような溶媒に開始剤を溶解させることにあるが、これによりコストが上昇し、有機触媒の存在は、そのような複合材料製造のための方法には望ましくない。さらに、開始剤を溶解させるのに必要な溶媒の量は、一般に非常に高く、機械の（メタ）アクリルシロップ／開始剤系の比と不適合である。これは、特に（メタ）アクリルシロップ／（メタ）アクリルシロップと開始剤系の比の合計が５％以下でなければならない過酸化ベンゾイル（ＢＰＯ）の場合である。
【０００９】
別の解決策は、液体開始剤を使用することである。しかしながら、そのような複合材料を製造するための方法で使用される反応の反応速度は、重合促進剤の存在にもかかわらず、固体開始剤を使用する場合より著しく遅い。液体開始剤の中では、液体過酸物が一般的に使用される。液体過酸物などの液体開始剤の使用に固有のもう１つの欠点は、促進剤が２つの成分のいずれにおいても安定しないので、液体開始剤は、第１の成分が（メタ）アクリルシロップであり、第２の成分が開始剤系である２成分系では使用できないことである。
【００１０】
文献ＵＳ  ５，１６２，２８０には、芳香族ジアシルペルオキシドの水性分散体の製造が記載されており、前記芳香族ジアシルペルオキシドは重合開始剤である。この水性分散体は、芳香族ジアシルペルオキシドに加えて、アルキレングリコールと、それぞれケイ酸アルミニウムマグネシウムと水溶性セルロースエーテルとから成る２つの懸濁剤からなる希釈剤を含む。したがって、この文献は、液状の芳香族ジアシルペルオキシド型の開始剤を含む分散体を提案している。しかしながら、この文献は、ポリマーベースの複合材料を製造するためのそのような懸濁液の使用を記載していない。
【００１１】
文献ＷＯ２０１０／１１２５３４は、粒子が１μｍから１０μｍまでのメジアン径Ｄ５０を有する、３５重量％から４５重量％の固体ジアシルペルオキシドを含む水性分散体を記載している。水性分散体はまた、０．０５％から１％の分散体、及び１％未満の量の有機溶剤を含む。
【００１２】
文献ＷＯ２０１４／１３５８１６は、繊維基材に、（メタ）アクリルポリマー、（メタ）アクリルモノマー、及び（メタ）アクリルモノマー中の膨潤度が２００％未満であり、平均直径Ｄ５０が５０μｍ未満である粒子から選択された充填剤を含浸する方法を記載している。シロップは、開始剤の添加によって重合されるが、そのわずかに湿った粉末形態の過酸化ベンゾイルのみが記載されている。この開始剤は、固体であり、ＢＰＯ粉末の形態であり、有機過酸化物、特にＢＰＯの水性分散体ではない。
【００１３】
文献ＵＳ  ５，３００，６００は、通常２０℃に近い温度では固体である、芳香族過酸化物の水性分散体の製造を記載しており、前記芳香族過酸化物は、重合開始剤である。この水性分散体はまた、芳香族過酸化物に加えて、ポリエーテルアルコール及び酸化フェノール樹脂からなる分散体も含む。しかしながら、この文献は、ポリマーベースの複合材料を製造するためのそのような懸濁液の使用を記載していない。更に、水性分散体中に通常固体の開始剤が存在する中で分散体を使用することにより、液体組成物を得ることができるようになるが、組成物中の開始剤粒子のサイズは、一般に、これらの粒子が、複合材料の製造にしばしば必要とされる射出成形機の供給ラインをなおも遮断する可能性があるようなものである。更に、このタイプの液体組成物は、一般に非常に安定しておらず、特に、前記液体組成物を用いる方法の再現性の欠如を招く可能性がある。文献ＷＯ２０１４０１３０２８を参照することもでき、その含浸方法は上記のものと同様の欠点を含む。
【発明の概要】
【発明が解決しようとする課題】
【００１４】
したがって、本発明の目的は、ポリマー複合材料をベースとする部品又は部品の集合体を製造する方法を提案することにより、従来技術の欠点を克服することであり、これは、そのような機械のいかなる詰まり又は誤動作も引き起こさずに、ポリマー複合材料に基づく前記部品又は前記部品の集合体の成形のために一般的に使用される機械で実行され得る。本発明の別の目的は、（メタ）アクリルシロップと、有機過酸化物からなるラジカル開始剤の水性分散体とを含む（メタ）アクリル混合物を繊維基材に含浸させるための方法であって、前記混合物は、このような機械のいかなる詰まり又は誤動作を引き起こさずに、ポリマー複合材料に基づく前記部品及び／又は前記部品の集合体の成形に一般的に使用され得る。本発明の別の目的は、良好な機械的性質も有する、この方法によって得られた部品を提案することである。
【発明を実施するための形態】
【００１５】
そのため、本発明の１つの主題は、優先的に長繊維から成る繊維基材に含浸させるための方法であって、主に、少なくとも１つの（メタ）アクリルポリマー及び少なくとも１つの（メタ）アクリルモノマーを含む（メタ）アクリルシロップと、（メタ）アクリルモノマーの重合を開始させるための、有機過酸化物から成る少なくとも１つのラジカル開始剤を含む水性分散体であって、前記少なくとも１つのラジカル開始剤が、体積による粒子のメジアン径（Ｄ５０）が、１μｍから３０μｍまで、好ましくは２μｍから２５μｍまで、更により好ましくは３．５μｍから２０μｍまで、有利には３．５μｍから１５μｍまで、より有利には３．５μｍから１３μｍまで、及び更により有利には３．５μｍから１２μｍまでとなるような粒径を有している、水性分散体とを含む液体（メタ）アクリル混合物を繊維基材に含浸させる工程を含ことを特徴とする方法である。
【００１６】
含浸方法の他のオプションの特徴によれば、繊維基材に含浸させる工程が密閉型の中で実行され、ラジカル開始剤が、ジアシルペルオキシド、ペルオキシエステル、ジアルキルペルオキシド、ペルオキシアセタール及びアゾ化合物から選択され、ラジカル開始剤が過酸化ベンゾイル（ＢＰＯ）から成り、（メタ）アクリルモノマー又は（メタ）アクリルモノマーの混合物に対するラジカル開始剤の含有量が、１００重量ｐｐｍから５００００重量ｐｐｍまで、好ましくは２００重量ｐｐｍから４００００重量ｐｐｍまで、及び有利には３００重量ｐｐｍから３００００重量ｐｐｍまでであり、水性分散体の中のラジカル開始剤の重量パーセントが、３０％から８０％まで、好ましくは３５％から７０％まで、及び更により好ましくは３５％から６０％までであり、
（メタ）アクリル混合物の中のラジカル開始剤の重量パーセントが、５％未満、好ましくは３％未満、及び更により好ましくは２．５％未満であり、（メタ）アクリル混合物の中のラジカル開始剤の重量パーセントが、０．２％より大きく、好ましくは０．４％より大きく、及び更により好ましくは０．５％より大きく、ラジカル開始剤の水性分散体が、２０℃で、５０ｍＰａ＊ｓから１０００ｍＰａ＊ｓまで、好ましくは１００ｍＰａ＊ｓから７５０ｍＰａ＊ｓまで、及び更により好ましくは２００ｍＰａ＊ｓから５００ｍＰａ＊ｓまでの粘度を有しており、
ラジカル開始剤は、体積による粒子の直径Ｄ１０が、２０μｍ未満、好ましくは１５μｍ未満、更により好ましくは１０μｍ未満となるような粒径を有しており、
ラジカル開始剤の水性分散体が、好ましくは乳化剤を含み、
ラジカル開始剤の水性分散体が、好ましくは安定剤を含み、
液体（メタ）アクリルシロップが、１０ｍＰａ＊ｓから１００００ｍＰａ＊ｓまで、好ましくは５０ｍＰａ＊ｓから５０００ｍＰａ＊ｓまで、及び有利には１００ｍＰａ＊ｓから１０００ｍＰａ＊ｓまでの２５℃で測定される動的粘度を有しており、
（メタ）アクリルポリマーが、メチルメタクリレート（ＭＭＡ）のホモポリマー若しくはメチルメタクリレート（ＭＭＡ）のコポリマー又はこれらの混合物のうちの１つであり、
メチルメタクリレート（ＭＭＡ）のコポリマーが、少なくとも７０重量％、好ましくは少なくとも８０重量％、有利には少なくとも９０重量％、及びより有利には少なくとも９５重量％のメチルメタクリレート（ＭＭＡ）を含み、
メチルメタクリレート（ＭＭＡ）のコポリマーが、８０重量％から９９．７重量％まで、有利には９０重量％から９９．７重量％まで、及びより有利には９０重量％から９９．５重量％までのメチルメタクリレートと、０．３重量％から２０重量％まで、有利には０．３重量％から１０重量％まで、及びより有利には０．５重量％から１０重量％までの、メチルメタクリレートと共重合可能である少なくとも１つのエチレン性不飽和を含む少なくとも１つのモノマーとを含み、
液体（メタ）アクリル混合物の中の（メタ）アクリルポリマーが、全液体（メタ）アクリル混合物の少なくとも１０重量％、好ましくは少なくとも１５重量％、有利には少なくとも１８重量％、及びより有利には少なくとも２０重量％の量で存在し、
液体（メタ）アクリル混合物の中の（メタ）アクリルポリマーが、全液体（メタ）アクリル混合物の最大で６０重量％、好ましくは最大で５０重量％、有利には最大で４０重量％、及びより有利には最大で３５重量％の量で存在し、
（メタ）アクリルモノマーが、アクリル酸、メタクリル酸、アルキルアクリレートモノマー、アルキルメタクリルモノマー及びこれらの混合物から選択され、アルキル基が、直鎖状、分岐状又は環状であり、１から２２の炭素原子、好ましくは１から１２の炭素原子を含有し、
（メタ）アクリルモノマーが、メチルメタクリレート、エチルメタクリレート、メチルアクリレート、エチルアクリレート、メタクリル酸、アクリル酸、アクリル酸ｎ−ブチル、アクリル酸イソブチル、メタクリル酸ｎ−ブチル、イソブチルメタクリレート、シクロヘキシルアクリレート、シクロヘキシルメタクリレート、イソボルニルアクリレート及びイソボロニルメタクリレート、並びにこれらの混合物から選択され、
（メタ）アクリルモノマーが、メチルメタクリレート、イソボルニルアクリレート及びアクリル酸、並びにこれらの混合物から選択され、
５０重量％の一又は複数の（メタ）アクリルモノマーがメチルメタクリレートであり、
（メタ）アクリルシロップはまた、耐衝撃性改良剤若しくはブロックコポリマー、熱安定性、ＵＶ安定剤、難燃剤、潤滑剤、離型剤、染料、又はこれらの混合物などの、少なくとも１つの充填剤及び／又は少なくとも１つの添加剤を含み、
添加剤が、耐衝撃性改良剤若しくはブロックコポリマー、熱安定性、ＵＶ安定剤、難燃剤、潤滑剤、離型剤、染料、又はこれらの混合物から選択され、含有量が０．０１重量％から５０重量％までの液体（メタ）アクリル混合物の中に存在し、（メタ）アクリルシロップの動的粘度が１０ｍＰａ＊ｓから１０００ｍＰａ＊ｓまでであり、
充填剤が、炭酸カルシウム（ＣａＣＯ３）、二酸化チタン（ＴｉＯ２）、及びシリカ（ＳｉＯ２）から選択され、含有量が０．０１重量％から４０重量％までの水性分散体の中に存在し、液体（メタ）アクリルシロップの動的粘度が１０ｍＰａ＊ｓから１０００ｍＰａ＊ｓまでであり、
（メタ）アクリル混合物はまた、（メタ）アクリルシロップの中に活性剤を含み、
活性剤が、Ｎ，Ｎ−ジメチル−ｐ−トルイジン（ＤＭＰＴ）、Ｎ，Ｎ−ジヒドロキシエチル−ｐ−トルイジン（ＤＨＥＰＴ）などの第３級アミン、有機化合物に可溶な遷移金属触媒、又はこれらの混合物から選択され、
液体（メタ）アクリルシロップの（メタ）アクリルモノマーに対する活性剤の含有量が、重量で１００ｐｐｍから１００００ｐｐｍ、好ましくは重量で２００ｐｐｍから７０００ｐｐｍ、及び有利には重量で３００ｐｐｍから４０００ｐｐｍであり、
（メタ）アクリル混合物が、９５重量％から９９重量％まで、好ましくは９６重量％から９８．５重量％まで、及び更により好ましくは９７重量％から９８重量％までの（メタ）アクリルシロップと、１重量％から５重量％まで、好ましくは１．５重量％から４重量％まで、及び更により好ましくは２重量％から３重量％までの水性分散体とを含む。
【００１７】
本発明はまた、繊維基材に含浸させるための方法を実行するための液体（メタ）アクリル混合物であって、
少なくとも１つの（メタ）アクリルポリマー及び少なくとも１つの（メタ）アクリルモノマーを含む（メタ）アクリルシロップと、
（メタ）アクリルモノマーの重合を開始させるための、有機過酸化物から成る少なくとも１つのラジカル開始剤を含む水性分散体であって、前記少なくとも１つのラジカル開始剤は、体積による粒子のメジアン径（Ｄ５０）が、１μｍから３０μｍまで、好ましくは２μｍから２５μｍまで、及び更により好ましくは３．５μｍから２０μｍまで、並びに有利には３．５μｍから１５μｍまでとなるような粒径を有している、水性分散体と
を含むことを特徴とする液体（メタ）アクリル混合物に関する。
【００１８】
本発明はまた、機械部品又は構造化された要素若しくは物品を製造するための方法であって、主に、以下の工程、
ａ）繊維基材に液体（メタ）アクリル混合物を含浸させる工程と、
ｂ）前記繊維基材に含浸させる液体（メタ）アクリル混合物を重合させる工程と
を含むことを特徴とする方法に関する。
【００１９】
製造方法の他のオプションの特徴によれば、
方法はまた、工程ａ）の前に、（メタ）アクリルモノマーの重合を開始するために、少なくとも１つの（メタ）アクリルポリマー及び少なくとも１つの（メタ）アクリルモノマーを含む（メタ）アクリルシロップを有機過酸化物から成る少なくとも１つのラジカル開始剤を含む水性分散体と混合することによって、液体（メタ）アクリル混合物を調製する工程であって、前記少なくとも１つのラジカル開始剤が、体積による粒子のメジアン径（Ｄ５０）が、１μｍから３０μｍまで、好ましくは２μｍから２５μｍまで、及び更により好ましくは３．５μｍから２０μｍまで、並びに有利には３．５μｍから１５μｍまで、より有利には３．５μｍから１３μｍまで、及び更に有利には３．５μｍから１２μｍまでとなるような粒径を有している、調製する工程を含み、
工程ａ）の繊維基材への含浸は、密閉型の中で実施され、
工程ａ）及び工程ｂ）は、同一の密閉型の中で実施され、
方法が、樹脂トランスファー成形法及びインフュージョン（ｉｎｆｕｓｉｏｎ）法から選択される。
【００２０】
本発明はまた、製造方法を介して得られた複合材料から作られた機械部品又は構造部品に関する。前記部品は、特に、自動車の部品、船舶の部品、列車の部品、スポーツ用品、飛行機又はヘリコプターの部品、宇宙船又はロケットの部品、太陽電池モジュールの部品、風力タービンの部品、家具用の部品、建設又は建築用の部品、電話又は携帯電話の部品、コンピュータ又はテレビの部品、プリンター又はコピー機の部品であり得る。
【００２１】
繊維基材に含浸させるための方法
繊維基材に含浸させるための方法は、前記繊維基材に（メタ）アクリル混合物を含浸させる工程であって、混合物が、
少なくとも１つの（メタ）アクリルポリマー及び少なくとも１つの（メタ）アクリルモノマーを含む液体（メタ）アクリルシロップと、
少なくとも１つのラジカル開始剤を含む水性分散体と
を含む、工程を含む。有利には、ラジカル開始剤は、体積による粒子のメジアン径（Ｄ５０）が、１μｍから３０μｍまで、好ましくは２μｍから２５μｍまで、及び更により好ましくは３．５μｍから２０μｍまで、並びに有利には３．５μｍから１５μｍまで、より有利には３．５μｍから１３μｍまで、及び更により有利には３．５μｍから１２μｍまでとなるような粒径の有機過酸化物から成る。
【００２２】
「（メタ）アクリル混合物」という用語は、上記のようなポリマーマトリックスに対応する。この混合物が含む「（メタ）アクリルシロップ」は、その液体及び粘性の外観により、このように称されており、また（メタ）アクリルポリマーを形成するために重合可能な少なくとも１つの（メタ）アクリルモノマーを含むことからプレポリマーとも呼ばれる。
【００２３】
使用される「繊維基材」という用語は、細長いきれ、ラップ、組紐、房（ｌｏｃｋｓ）、若しくは小片の形態であり得る、織物、フェルト、又は不織布を指す。
【００２４】
使用される「（メタ）アクリル」という用語は、任意の種類のアクリルモノマー及びメタクリルモノマーを指す。
【００２５】
使用される「モノマー」という用語は、重合可能な分子に関する。
【００２６】
使用される「重合」という用語は、モノマー又はモノマーの混合物をポリマーへ変換する方法に関する。
【００２７】
使用される「複合材料」という用語は、少なくとも１種類の相領域が連続相であり、かつ少なくとも１つの成分がポリマーである、幾つかの種々の相領域を含む多成分の材料を指す。
【００２８】
使用される「開始剤」という用語は、モノマーと反応して、高分子化合物を形成するために多数の他のモノマーとうまく結合することができる中間化合物を形成する化学種を指す。
【００２９】
「Ｄ５０」又は「メジアン径」は、物質の粒子の分布を等しい面積の２つの部分に分割する粒子直径を意味するとされる。体積によるメジアン径Ｄ５０の場合、粒子の全体積の５０％は、Ｄ５０未満の直径を有する粒子の体積に対応し、粒子の総体積の５０％は、Ｄ５０より大きい直径を有する粒子の体積に対応する。
【００３０】
「Ｄ１０」は、物質の粒子の分布を１０％／９０％の割合で２つの部分に分割する粒径を意味するものとする。体積によるＤ１０の場合、粒子の全体積の１０％は、Ｄ１０未満の直径を有する粒子の体積に対応し、粒子の総体積の９０％は、Ｄ１０より大きい直径を有する粒子の体積に対応する。
【００３１】
（メタ）アクリルポリマー
（メタ）アクリルポリマーは、ポリメタクリル酸アルキル又はポリアクリル酸アルキルから選択され得る。好ましい実施形態によれば、（メタ）アクリルポリマーは、ポリメタクリル酸メチル（ＰＭＭＡ）である。結果として、ポリメタクリル酸メチル（ＰＭＭＡ）が、メチルメタクリレート（ＭＭＡ）のホモポリマー若しくはＭＭＡのコポリマー又はこれらの混合物を示すと理解すべきである。
【００３２】
特に、それは、異なる分子量を有するＭＭＡの少なくとも２つのホモポリマーの混合物、又は同一のモノマー組成及び異なる分子量を有するＭＭＡの少なくとも２つのコポリマーの混合物、又は異なるモノマー組成を有するＭＭＡの少なくとも２つのコポリマーの混合物であり得る。それはまた、ＭＭＡの少なくとも１つのホモポリマーとＭＭＡの少なくとも１つのコポリマーとの混合物であってもよい。
【００３３】
１つの実施態様によれば、ＭＭＡのコポリマーは、少なくとも７０重量％、好ましくは少なくとも８０重量％、有利には少なくとも９０重量％、及びより有利には少なくとも９５重量％のメチルメタクリレートを含む。ＭＭＡのコポリマーはまた、メチルメタクリレートと共重合可能な、少なくとも１つのエチレン性不飽和を含有する、少なくとも１つのモノマーを０．３重量％から３０重量％まで含み得る。これらのモノマーの中で、特に、アクリル酸及びメタクリル酸、並びに内部でアルキル基が１から１２の炭素原子を含むアルキル（メタ）アクリレートが列挙され得る。例として、アクリル酸メチル、及び（メタ）アクリル酸エチル、ブチル、又は２−エチルヘキシル（メタ）アクリレートを挙げることができる。好ましくは、コモノマーは、アルキル基が１から４の炭素原子を有するアクリル酸アルキルである。
【００３４】
好ましい実施形態によれば、メチルメタクリレート（ＭＭＡ）のコポリマーが、８０重量％から９９．７重量％まで、有利には９０重量％から９９．７重量％まで、及びより有利には９０重量％から９９．５重量％までのメチルメタクリレートと、０．３重量％から２０重量％まで、有利には０．３重量％から１０重量％まで、及びより有利には０．５重量％から１０重量％までのメチルメタクリレートと共重合可能である少なくとも１つのエチレン性不飽和を含む少なくとも１つのモノマーとを含む。好ましくは、コモノマーは、メチルアクリレート若しくはエチルアクリレート又はこれらの混合物から選択される。
【００３５】
液体（メタ）アクリルシロップの中の（メタ）アクリルポリマーが、全液体（メタ）アクリルシロップの少なくとも１０重量％、好ましくは少なくとも１５重量％、有利には少なくとも１８重量％、及びより有利には少なくとも２０重量％の量で存在する。
【００３６】
液体（メタ）アクリルシロップ中の（メタ）アクリルポリマーが、全液体（メタ）アクリルシロップの最大で６０重量％、好ましくは最大で５０重量％、有利には最大で４０重量％、及びより有利には最大で３５重量％の量で存在する。
【００３７】
（メタ）アクリルポリマーの重量平均分子量は、一般に高く、その結果５００００ｇ／ｍｏｌを上回り、好ましくは１０００００ｇ／ｍｏｌを上回り得る。重量平均分子量は、サイズ排除クロマトグラフィー（ＳＥＣ）によって測定され得る。
【００３８】
（メタ）アクリルモノマー
（メタ）アクリルポリマーに加え、（メタ）アクリルシロップに含まれる（メタ）アクリルモノマーは、アクリル酸、メタクリル酸、アルキルアクリルモノマー、アルキルメタクリルモノマー及びこれらの混合物から選択され得る。
【００３９】
（メタ）アクリルモノマーは、好ましくは、アクリル酸、メタクリル酸、アルキルアクリレートモノマー、アルキルメタクリルモノマー及びこれらの混合物から選択され、アルキル基が、直鎖状、分岐状又は環状であり、１から２２の炭素原子、好ましくは１から１２の炭素原子を含有している。
【００４０】
有利には、（メタ）アクリルモノマーは、メチルメタクリレート、エチルメタクリレート、メチルアクリレート、エチルアクリレート、メタクリル酸、アクリル酸、ｎ−ブチルアクリレート、イソブチルアクリレート、ｎ−ブチルメタクリレート、イソブチルメタクリレート、シクロヘキシルアクリレート、シクロヘキシルメタクリレート、イソボルニルアクリレート及びイソボルニルメタクリレート、並びにこれらの混合物から選択される。
【００４１】
より有利には、（メタ）アクリルモノマーは、メチルメタクリレート、イソボルニルアクリレート及びアクリル酸、並びにこれらの混合物から選択される。
【００４２】
好ましい実施形態によれば、少なくとも５０重量％、好ましくは少なくとも６０重量％の一又は複数の（メタ）アクリルモノマーは、メチルメタクリレートである。
【００４３】
より好ましい実施態様によれば、少なくとも５０重量％、好ましくは少なくとも６０重量％、より好ましくは少なくとも７０重量％、有利には少なくとも８０重量％、及び更に有利には９０重量％の（メタ）アクリルモノマーが、メチルメタクリレートとイソボルニルアクリレート及び／又はアクリル酸との混合物である。
【００４４】
液体（メタ）アクリルシロップ中の一又は複数の（メタ）アクリルモノマーが、全液体（メタ）アクリルシロップの少なくとも４０重量％、好ましくは５０重量％、有利には６０重量％、及びより有利には６５重量％の量で存在する。
【００４５】
繊維基材
繊維基材に関しては、細長いきれ、ラップ、組紐、房（ｌｏｃｋｓ）、若しくは小片の形態であり得る、織物、ウェブ、フェルト、又は不織布が列挙され得る。繊維材料は、１次元、２次元、又は３次元のいずれかの種々の形態及び寸法を有し得る。繊維基材は、一又は複数の繊維の集まりを含む。繊維が連続的である場合、これらの集まりは織物を生成する。
【００４６】
１次元の形態は、直鎖状繊維に対応する。繊維は、不連続であっても連続であってもよい。繊維は、ランダムに配置されても、互いに平行である連続する単繊維の形態であってもよい。繊維は、繊維の長さと直径の比である、そのアスペクト比により定義される。本発明で用いられる繊維は、長繊維又は連続する繊維である。繊維は、少なくとも１０００、好ましくは少なくとも１５００、より好ましくは少なくとも２０００、有利には少なくとも３０００及び最も有利には少なくとも５０００のアスペクト比を有している。
【００４７】
２次元形状は、不織補強材又は繊維マット又は繊維のロービング織物若しくは繊維束に対応し、これらは組紐で編まれてもよい。
【００４８】
３次元の形態は、例えば、不織布強化材若しくは繊維マット若しくは積み重ねられるか又は折り畳まれた繊維の束、又はこれらの混合物に対応し、２次元形態の集まりが３次元内に存在する。
【００４９】
繊維状材料の起源は、天然であっても合成であってもよい。列挙され得る天然材料には、植物繊維、木繊維、動物繊維又は鉱物繊維が含まれる。
【００５０】
天然繊維は、例えば、サイザル麻、ジュート、麻、亜麻、木綿、ココナッツ繊維、及びバナナ繊維である。動物繊維は、例えば、羊毛又は毛髪である。
【００５１】
列挙され得る合成の材料は、熱硬化性ポリマーの繊維、熱可塑性ポリマーの繊維、又はこれらの混合物から選択されたポリマーの繊維を含む。
【００５２】
ポリマーの繊維は、ポリアミド（脂肪族又は芳香族）、ポリエステル、ポリビニルアルコール、ポリオレフィン、ポリウレタン、ポリ塩化ビニル、ポリエチレン、不飽和ポリエステル、エポキシ樹脂、及びビニルエステルから成り得る。
【００５３】
鉱物繊維はまた、特にタイプＥ、Ｒ、又はＳ２であるガラス繊維、炭素繊維、ホウ素繊維、又はケイ素繊維から選択され得る。
【００５４】
本発明の繊維基材は、植物繊維、木繊維、動物繊維、鉱物繊維、合成ポリマー繊維、ガラス繊維、炭素繊維、及びこれらの混合物から選択される。好ましくは、繊維基材は、鉱物繊維から選ばれる。
【００５５】
水性分散体
（メタ）アクリル混合物は、（メタ）アクリルポリマーに加え、（メタ）アクリルシロップに含まれる（メタ）アクリルモノマーの重合を開始するための少なくとも１つの開始剤を含む水性分散体を含む。
【００５６】
開始剤が反応して重合を開始するので、重合を開始するための少なくとも１つの開始剤を含む水性分散体は、充填剤ではない。
【００５７】
例えば、熱活性開始剤又は開始系が列挙され得る。熱活性開始剤は、好ましくはラジカル開始剤である。前記ラジカル開始剤は、ジアシルペルオキシド、ペルオキシエステル、ジアルキルペルオキシド、ペルオキシアセタール及びアゾ化合物から選択され得る。
【００５８】
開始剤は、好ましくは、炭酸イソプロピル、過酸化ベンゾイル、過酸化ラウロイル、過酸化カプロイル、過酸化ジクミル、ｔｅｒｔ−ブチル  過安息香酸塩、ｔｅｒｔ−ブチル  ペル（２−エチルヘキサン酸）、クメンヒドロペルオキシド、１，１−ジ（ｔｅｒｔ−ブチルペルオキシ）−３，３，５−トリメチルシクロヘキサン、ｔｅｒｔ−ブチル  ペルオキシイソ酪酸、ｔｅｒｔ−ブチル  ペルアセテート，ｔｅｒｔ−ブチル  ペルピバレート、アミルペルピバレート、ｔｅｒｔ−ブチル  ペルオクトエート、アゾビスイソブチロニトリル（ＡＩＢＮ）、アゾビスイソブチルアミド、２，２’−アゾビス（２，４−ジメチルバレロニトリル）及び４，４’−アゾビス（４−シアノペンタン酸）酸から選択される。上記リストから選択されるラジカル開始剤の混合物を使用することは、本発明の範囲から逸脱しないだろう。
【００５９】
開始剤は、好ましくは、２から２０の炭素原子を含む過酸化水素から選択される。より好ましくは、開始剤は、過酸化ベンゾイル（ＢＰＯ）である。
【００６０】
液体（メタ）アクリルシロップの（メタ）アクリルモノマー又は（メタ）アクリルモノマーの混合物に対するラジカル開始剤の含有量が、１００重量ｐｐｍから５００００重量ｐｐｍまで（５００００重量ｐｐｍ＝５重量％）、好ましくは２００重量ｐｐｍから４００００重量ｐｐｍまで、及び有利には３００重量ｐｐｍから３００００重量ｐｐｍまでである。
【００６１】
水性分散体は、有利には、３０％から８０％まで、好ましくは３５％から７０％まで、及び更により好ましくは３５％から６０％までのラジカル開始剤を含む。有機過酸化物の含有量が高いこのような水性分散体により、（メタ）アクリル混合物の最適かつ完全な重合が可能になる。
【００６２】
水性分散体は、有利には、０．０１％から１０％まで、好ましくは０．０５％から７％まで、及び更により好ましくは０．１％から５％までの界面活性剤を含む。
【００６３】
水性分散体は、有利には、０．０１％から１０％まで、好ましくは０．０５％から７％まで、及び更により好ましくは０．１％から５％までの安定剤を含む。
【００６４】
本発明の１つの実施形態によれば、（メタ）アクリルシロップ及びラジカル開始剤の分散体を含む（メタ）アクリル混合物の中のラジカル開始剤の重量パーセントは、５％未満、好ましくは３％未満、及び更により好ましくは２．５％未満である。
【００６５】
ラジカル開始剤の水性分散体の粘度は、５０ｍＰａ＊ｓから１０００ｍＰａ＊ｓまで、好ましくは１００ｍＰａ＊ｓから７５０ｍＰａ＊ｓまで、及び更により好ましくは２００ｍＰａ＊ｓから５００ｍＰａ＊ｓまでであり、前記粘度は、２０℃かつ５０ｒｐｍで測定される。粘度は、レオメーターまた又は粘度計、例えばＢｒｏｏｋｆｉｅｌｄ  ＤＶＩＩのようなＢｒｏｏｋｆｉｅｌｄ型粘度計で測定され得る。
【００６６】
更に、水性分散体の開始剤の粒径は、体積による粒子のメジアン径（Ｄ５０）が、１μｍから３０μｍまで、好ましくは２μｍから２５μｍまで、及び更により好ましくは３．５μｍから２０μｍまで、並びに有利には３．５μｍから１５μｍまで、より有利には３．５μｍから１３μｍまで、及び更により有利には３．５μｍから１２μｍまでとなるようなものである。
【００６７】
このような粒径により、水中の開始剤が均質に分散可能となり、それにより、水性分散体及び（メタ）アクリルシロップを含む混合物による繊維基材への含浸が促進される。分散体の均質性により、（メタ）アクリルシロップによる繊維基材への含浸後の（メタ）アクリルシロップの最適かつ完全な重合が可能になる。
【００６８】
本発明によるそのような重合は、一般的に１０００００ｇ／ｍｏｌより大きい、好ましくは５０００００ｇ／ｍｏｌより大きい、及び更により好ましくは１００００００ｇ／ｍｏｌより大きい高分子量につながる。そのような分子量の値により、非常に良好な機械的特性を有する複合材料を得ることが可能である。
【００６９】
このような粒径によりまた、開始剤が、水性分散体中と、（メタ）アクリルシロップと前記水性分散体との混合後に得られる（メタ）アクリル系混合物中とに完全に溶解するように、ラジカル開始剤の安定した水性分散体を得ることが可能になる。
【００７０】
本発明による水性分散体は、（メタ）アクリルシロップと混合されて（メタ）アクリル混合物が形成される前に、本発明による繊維基材に含浸させるための方法及び／又は複合材料から作られた機械部品又は構造要素若しくは物品を製造するための方法を実行するために使用される、射出成形機の供給ラインを遮断することはなく、また射出成形機の前記供給ラインを遮断する可能性もない。
【００７１】
更に、本発明による水性分散体を（メタ）アクリルシロップと混合して（メタ）アクリル混合物が形成された後に、前記（メタ）アクリル混合物は、本発明による繊維基材に含浸させるための方法及び／又は複合材料から作られた機械部品又は構造要素若しくは物品を製造するための方法を実行するために使用される、射出成形機の射出ラインを遮断することはなく、また射出成形機の前記射出ラインを遮断する可能性もない。
【００７２】
本発明によるラジカル開始剤のそのような水性分散体の１つの利点は、均質な（メタ）アクリル混合物を形成するように、（メタ）アクリルシロップ中に良好に溶解することである。従って、ラジカル開始剤の水性分散体を（メタ）アクリルシロップと混合するためにスタティックミキサーを使用することが可能である。もちろん、このような混合物の製造に適した他のタイプのミキサー、例えば機械的ミキサー又は回転容器ミキサーを使用することも可能である。
【００７３】
本発明によるラジカル開始剤のそのような水性分散体の別の利点は、（メタ）アクリル混合物の均質な重合を可能にすることである。特に、重合は、繊維基材に含浸させるための方法及び／又は複合材料から作られた機械部品を製造するための方法に使用される型の体積全体にわたって均質であり、したがって、本文献に記載されたものとは異なる製造方法により得られた複合材料から作られた部品と比べて欠陥数が少ない標準部品の形成につながる。
【００７４】
（メタ）アクリルモノマー又は前述の（メタ）アクリルモノマーの混合物は、前記（メタ）アクリルモノマーが自発的に重合するのを防止するために、適切な阻害物質によってオプションで実現されてもよい。そのような阻害物質は、（メタ）アクリルシロップに包含されてもよい。適切な阻害物質の中で、特にヒドロキノン（ＨＱ）、メチルヒドロキノン（ＭＥＨＱ）、２，６−ジ−ｔｅｒｔ−ブチル−４−メトキシフェノール（Ｔｏｐａｎｏｌ  Ｏ）及び２，４−ジメチル−６−ｔｅｒｔ−ブチルフェノール（Ｔｏｐａｎｏｌ  Ａ）が列挙され得る。
【００７５】
（メタ）アクリル混合物はまた、重合の活性化剤を含有してもよく、前記活性化剤は、（メタ）アクリルシロップ中に包含可能である。
【００７６】
重合活性剤又は促進剤が、Ｎ，Ｎ−ジメチル−ｐ−トルイジン（ＤＭＰＴ）、Ｎ，Ｎ−ジヒドロキシエチル−ｐ−トルイジン（ＤＨＥＰＴ）などの第３級アミン、有機化合物に可溶な遷移金属触媒、又はこれらの混合物から選択される。
【００７７】
有利には、液体（メタ）アクリルシロップは、任意の金属系触媒を含有しない。
【００７８】
液体（メタ）アクリルシロップの（メタ）アクリルモノマーに対する活性剤の含有量は、重量で１００ｐｐｍから１００００ｐｐｍ、好ましくは２００ｐｐｍから７０００ｐｐｍ、及び有利には重量で３００ｐｐｍから４０００ｐｐｍである。
【００７９】
活性剤又は促進剤の存在は、最終的な用途次第で決まる。低温硬化重合が必要であるか所望される場合、一般に促進剤が必要とされる。低温硬化重合は、重合が室温で、又は一般に４０℃未満の温度で行われることを意味する。それにもかかわらず、工業的用途では、４０℃を超える温度で熱重合を行うことが可能である。
【００８０】
（メタ）アクリル混合物はまた、形成されたポリマーの分子量を調節するために、鎖リミッタを含み得る。これは、例えば、γ−テルピネン又はテルピノレンであり得る。制限剤の含有量は、（メタ）アクリルモノマー又は（メタ）アクリルシロップの（メタ）アクリルモノマーの混合物に対して、一般に０ｐｐｍから５００ｐｐｍまで、好ましくは０ｐｐｍから１００ｐｐｍまでである。
【００８１】
（メタ）アクリル混合物はまた、他の添加剤及び充填剤を含み得る。充填剤は、本発明の文脈において添加剤であるとは考えられていない。そのような充填剤及び添加剤は、（メタ）アクリルシロップに包含され得る。さらに、含浸前に、添加剤及び／又は充填剤を（メタ）アクリル混合物に添加してもよい。
【００８２】
添加剤としては、耐衝撃性改良剤又はブロックコポリマーなどの有機添加剤、熱安定剤、ＵＶ安定剤、潤滑剤及びこれらの混合物が列挙され得る。
【００８３】
耐衝撃性改良剤は、エラストマーコアと少なくとも１つの熱可塑性シェルとを含む微粒子の形態であり、粒径は、一般に１μｍ未満であり、有利には５０μｍから３００μｍまでである。耐衝撃性改良剤は、乳化重合により調製される。液体（メタ）アクリルシロップ中の耐衝撃性改良剤の含有量は、０重量％から５０重量％、好ましくは０重量％から２５重量％、有利には０重量％から２０重量％である。
【００８４】
添加剤は、好ましくは、耐衝撃性改良剤又はブロックコポリマー、熱安定剤、ＵＶ安定剤、難燃剤、潤滑剤、離型剤、染料、又はこれらの混合物から選択される。
【００８５】
添加剤は、含有量が０．０１重量％から５０重量％までの（メタ）アクリル混合物中に存在し、（メタ）アクリルシロップの動的粘度が、２０℃で１０ｍＰａ＊ｓから１０００ｍＰａ＊ｓまでである。
【００８６】
充填剤として、カーボンナノチューブ、又は鉱物ナノフィラー（ＴｉＯ２、シリカ）を含む鉱物充填剤が列挙され得る。
【００８７】
充填剤は、好ましくは、炭酸カルシウム（ＣａＣＯ３）、二酸化チタン（ＴｉＯ２）、及びシリカ（ＳｉＯ２）から選択され得る。
【００８８】
充填剤は、含有量が０．０１重量％から４０重量％までの水性分散体の中に存在し、液体（メタ）アクリル混合物の動的粘度が、２０℃で１０ｍＰａ＊ｓから１０００ｍＰａ＊ｓまでである。
【００８９】
更に、有利には、（メタ）アクリル混合物は、９５重量％から９９重量％まで、好ましくは９６重量％から９８．５重量％まで、及び更により好ましくは９７重量％から９８重量％までの（メタ）アクリルシロップと、１重量％から５重量％まで、好ましくは１．５重量％から４重量％まで、及び更により好ましくは２重量％から３重量％までの水性分散体とを含む。
【００９０】
機械部品又は構造化された要素若しくは物品を製造するための方法
方法は、以下の工程、
ａ）繊維基材に液体（メタ）アクリル混合物を含浸させる工程と、
ｂ）前記繊維基材に含浸させる液体（メタ）アクリル混合物を重合させる工程と
を含む。
【００９１】
工程ａ）の繊維基材への含浸は、好ましくは、密閉型の中で実施される。有利には、工程ａ）及び工程ｂ）は、同一の密閉型の中で実施される。
【００９２】
複合材料に基づく機械部品又は構造化要素若しくは物品は、異なる方法に従って得られ得る。インフュージョン、真空バッグ成形、加圧バッグ成形、オートクレーブ成形、樹脂トランスファー成形（ＲＴＭ）、反応射出成形（ＲＩＭ）、強化反応射出成形（Ｒ−ＲＩＭ）及びその変形、プレス成形又は圧縮成形が列挙され得る。
【００９３】
複合材料に基づき機械部品又は構造要素若しくは物品を製造するための好ましい製造方法は、型の中で、好ましくは密閉型の中で、繊維基材に含浸させることにより、液体（メタ）アクリル混合物が前記繊維基材に移される方法である。
【００９４】
有利には、製造方法は、樹脂トランスファー成形及びインフュージョンから選択される。
【００９５】
すべての方法は、型内での重合工程の前に、繊維基材に液体（メタ）アクリル混合物を含浸させる工程を含む。前記繊維基材に含浸させる液体（メタ）アクリル混合物の重合工程は、同じ型内での含浸工程の後に行われる。
【００９６】
樹脂トランスファー成形は、複合材料の２つの表面を形成する両面型セットを使用する方法である。下側は、硬質型である。上側は、硬質又はフレキシブルな型である。フレキシブルな型は、複合材料、シリコーン、又はナイロンなどのような押出成形されたポリマーフィルムから製造することができる。２つの面は、型の空洞を形成するために組み合わせる。樹脂トランスファー成形の際立った特徴は、繊維基体がこの空洞の中に入れられること、及び液体（メタ）アクリルシロップの導入前に、型のセットが密閉されることである。樹脂トランスファー成形法は、液体状（メタ）アクリルシロップが型の空洞中で繊維基材に導入される機構に違いがある多数の変形例を含む。これらの変形例は、真空注入法から真空補助樹脂トランスファー成形法（ＶＡＲＴＭ）までの全てを含む。この方法は、室温又は高温で実施され得る。
【００９７】
インフュージョン法により、液体（メタ）アクリルシロップは、ポリマー複合材料を調製するためのこの方法について適切な粘度を有していなければならない。わずかな真空の適用によって、特別な型の中に存在する繊維基材の中に、液体（メタ）アクリルシロップが注入される。繊維基材が注入され、液体（メタ）アクリルシロップが完全に含浸される。
【００９８】
本方法の１つの利点は、複合材料中の多量の繊維材料である。
【００９９】
繊維基材への含浸方法及び／又は複合材料から作られる部品の製造方法を実施するために、射出成形機、（メタ）アクリルシロップが供給される第１の入口、及びラジカル開始剤の分散体が供給される第２の入口が使用可能となる。次いで、シロップ及び分散体がミキサーに運ばれ、それらがミキサーで混合されて実質的に均質な（メタ）アクリル混合物が得られ、次いで繊維基材が予め堆積した型に注入される。前記繊維基材に（メタ）アクリル混合物が含浸され、次いで得られた系の重合により、複合材料からなる部品を形成することができる。
【０１００】
出口流速、すなわち、（メタ）アクリル混合物の型への注入の流速は、好ましくは４ｋｇ／分未満、好ましくは３．４ｋｇ／分未満である。
【０１０１】
製造される機械部品又は構造要素若しくは物品の使用に関して、自動車の用途、船の用途、鉄道の用途、スポーツ、航空宇宙産業の用途、光起電の用途、コンピュータに関連する用途、電気通信の用途、並びに風力発電の用途が列挙され得る。
【０１０２】
機械部品は、殊に自動車の部品、船舶の部品、列車の部品、スポーツ用品、飛行機若しくはヘリコプターの部品、宇宙船又はロケットの部品、太陽電池モジュールの部品、風力タービンの部品、家具用の部品、建設若しくは建築用の部品、電話若しくは携帯電話の部品、コンピュータ又はテレビの部品、又はプリンター若しくはコピー機の部品である。
【実施例】
【０１０３】
ＢＳ５２０型のコポリマー（ＰＭＭＡ−ポリエチルアクリレート）２５重量部を、ＨＱＭＥ（ヒドロキノンモノメチルエーテル）で安定化したメチルメタクリレート７５重量部、及びＮ，Ｎ−ヒドロキシエチル−ｐ−トルイジン（ＤＨＥＰＴ）０．５重量部中で溶解させることによって、（メタ）アクリルシロップが調製される。このように得られた（メタ）アクリルシロップは、成分Ａと称される。
【０１０４】
過酸化ベンゾイル（ＢＰＯ）の３つの異なる配合物が調製され、ＢＰＯは、成分Ｂと称される。ＢＰＯ１、ＢＰＯ２及びＢＰＯ３により示される異なる配合物が、以下の表Ｉに示されている。これらの配合物の粘度は、５０ｒｐｍ及び２０℃でブルックフィールド型粘度計によって測定される。ＢＰＯの分散体又は懸濁液の粒径および直径Ｄ５０は、Ｓｙｍｐａｔｅｃ  ＧｍｂＨのＨＥＬＯＳ  ＳＵＣＥＬＬ装置を用いたレーザー回折によって測定される。ＢＰＯの異なる配合物は、Ａｒｋｅｍａにより、商品名Ｌｕｐｅｒｏｘ（登録商標）ＡＮＳ５０Ｇ、Ｌｕｐｅｒｏｘ（登録商標）Ａ４０ＦＰ−ＥＺ９、及びＰｅｒｋａｄｏｘ（登録商標）Ｌ−４０ＲＰＳとして販売されている。
2017538844.tif 000001
【０１０５】
上記のメタクリルシロップ（成分Ａ）及びＢＰＯの異なる配合物（成分Ｂ）は、Ｍａｇｎｕｍ  Ｖｅｎｕｓ  Ｐｒｏｄｕｃｔｓ、Ｋｅｎｔ（ＷＡ）によって製造されたＰａｔｒｉｏｔ（登録商標）プロ熱可塑性樹脂射出システム射出成形機を用いて、ＲＴＭ法による成形に使用され得る。これは、７ｂａｒの最大圧縮空気圧で作動する空気圧式機械で、成分毎の再循環ループと洗浄システムを備えている。出口流速は、３．４ｋｇ毎分に及ぶ可能性があり、成分Ａに対する成分Ｂの体積比率は、１．０％から４．５％までである。
【０１０６】
（メタ）アクリルシロップ及び上記配合物の１つを含む液体（メタ）アクリル混合物を、繊維基材としてガラス布を含む密閉型に注入し、２５℃で４０分から５０分間重合させる。
配合物ＢＰＯ１では、２部だけしか製造することができなかった。その後、機械が詰まった。メインフィルターと注入ラインが詰まっていた。
配合物ＢＰＯ２では、数日間にわたって３０部の範囲が生産され、機械に介入する必要はなかった。
配合物ＢＰＯ３では、数分の動作の後に機械のフィルタが詰まってしまい、再び始動する前に機械を停止し、完全に清掃しなければならなかった。